(57)【要約】  高硬度で光学特性や熱機械特性に優れるうえ、折り畳み性にも優れ、軽量薄型化、折り畳みディスプレイなどの要望に対応できる樹脂シートとして、架橋樹脂（Ａ）よりなる厚さ０．１〜１ｍｍで鉛筆硬度が３Ｈ以上の透明な樹脂シートであって、面内の一方向に、樹脂シートを折り畳むための帯状くぼみが、片面または両面に少なくとも１本形成されていることを特徴とする樹脂シートを提供する。
2015178391.tif 000002
【特許請求の範囲】
【請求項１】
架橋樹脂（Ａ）よりなる厚さ０．１〜１ｍｍで鉛筆硬度が３Ｈ以上の透明な樹脂シートであって、面内の一方向に、樹脂シートを折り畳むための帯状くぼみが、片面または両面に少なくとも１本形成されていることを特徴とする樹脂シート。
【請求項２】
帯状くぼみが片面の中央に１本形成されていることを特徴とする請求項１記載の樹脂シート。
【請求項３】
厚さが０．１〜０．５ｍｍであることを特徴とする請求項１または２記載の樹脂シート。
【請求項４】
樹脂シートの厚さＴ（ｍｍ）、帯状くぼみの深さＤ（ｍｍ）及び帯状くぼみの幅Ｗ（ｍｍ）が、下記条件（１）及び（２）を満足することを特徴とする請求項１〜３いずれか一項に記載の樹脂シート。
（１）０．０５≦（Ｔ−Ｄ）≦０．２
（２）０．５≦Ｗ≦５０
【請求項５】
樹脂シートの厚さＴ（ｍｍ）、帯状くぼみの深さＤ（ｍｍ）及び帯状くぼみの幅Ｗ（ｍｍ）が、更に、下記条件（３）を満足することを特徴とする請求項１〜４いずれか一項に記載の樹脂シート。
（３）２０×（Ｔ−Ｄ） ≦ Ｗ ≦ ２００×（Ｔ−Ｄ）
【請求項６】
帯状くぼみの深さＤ（ｍｍ）が、帯状くぼみ中央部が最も大きく、帯状くぼみ両端部が最も小さくなるよう連続的または段階的に変化していることを特徴とする請求項１〜５いずれか一項に記載の樹脂シート。
【請求項７】
帯状くぼみが、レーザーアブレーションにより形成されることを特徴とする請求項１〜６いずれか一項に記載の樹脂シート。
【請求項８】
帯状くぼみが、波長９〜１１μｍの赤外線レーザーの照射で形成されることを特徴とする請求項１〜７いずれか一項に記載の樹脂シート。
【請求項９】
帯状くぼみの中に、更に、線状くぼみが複数形成されており、線状くぼみの深さｄ（ｍｍ）と幅ｗ（ｍｍ）が、下記条件（４）及び（５）を満足することを特徴とする請求項１〜８いずれか一項に記載の樹脂シート。
（４）０．００１≦ｄ≦０．０５
（５）０．０１≦ｗ≦０．５
【請求項１０】
レーザー光の焦点位置が、樹脂シートの照射面から上または下方向に０．５〜１０ｍｍの範囲でずれていることを特徴とする請求項１〜９いずれか一項に記載の樹脂シート。
【請求項１１】
レーザー光がシリンドリカルレンズにより幅広に拡散されているか、または回折格子により２つ以上のビームに分割されていることを特徴とする請求項１〜１０いずれか一項に記載の樹脂シート。
【請求項１２】
架橋樹脂（Ａ）が、光硬化性組成物（ａ）を硬化して得られることを特徴とする請求項１〜１１いずれか一項に記載の樹脂シート。
【請求項１３】
光硬化性組成物（ａ）が、下記成分（ａ１）及び（ａ２）を含有してなることを特徴とする請求項１２記載の樹脂シート。
（ａ１）多官能（メタ）アクリレート系化合物
（ａ２）光重合開始剤
【請求項１４】
曲げ弾性率が３〜５ＧＰａであることを特徴とする請求項１〜１３いずれか一項に記載の樹脂シート。
【請求項１５】
帯状くぼみ以外の部分の表面粗さＲａが２０ｎｍ以下であることを特徴とする請求項１〜１４いずれか一項に記載の樹脂シート。
【請求項１６】
ガラス転移温度が１５０℃以上であることを特徴とする請求項１〜１５いずれか一項に記載の樹脂シート。
【請求項１７】
請求項１〜１６いずれか一項に記載の樹脂シートを折り畳むための帯状くぼみが、該樹脂シートの屈折率と同一の屈折率を有する架橋樹脂（Ｂ）により充填されていることを特徴とする樹脂シート。
【請求項１８】
樹脂シートを折り畳んだ際の折り畳み部の曲率半径が３ｍｍ以下を満足することを特徴とする請求項１〜１７いずれか一項に記載の樹脂シート。
【請求項１９】
請求項１〜１８いずれか一項に記載の樹脂シートの片面に粘着剤層が形成されてなることを特徴とする粘着剤層付き樹脂シート。
【請求項２０】
請求項１〜１８いずれか一項に記載の樹脂シート、または、請求項１９記載の粘着剤層付き樹脂シートを用いてなることを特徴とするディスプレイ用保護板。
【請求項２１】
請求項１〜１８いずれか一項に記載の樹脂シートの少なくとも片面に導電膜が成膜されてなることを特徴とする電極基板。
【請求項２２】
請求項１〜１８いずれか一項に記載の樹脂シート、または、請求項１９記載の粘着剤層付き樹脂シートを用いてなることを特徴とするタッチパネル基板。
【請求項２３】
請求項１〜１８いずれか一項に記載の樹脂シート、または、請求項１９記載の粘着剤層付き樹脂シートを用いてなることを特徴とする有機ＥＬ照明用の保護板。
【請求項２４】
請求項１〜１８いずれか一項に記載の樹脂シートを用いてなることを特徴とする導光板。
【発明の詳細な説明】
【技術分野】
【０００１】
本発明は、折り畳み用の帯状くぼみを有する架橋樹脂よりなる樹脂シートであり、光学特性、熱機械特性に優れ、折り畳み式のディスプレイや照明用の基材として有用な樹脂シート、更には、ディスプレイ用の保護板、電極基板、タッチパネル基板、照明用の保護板等の用途に関するものである。
【背景技術】
【０００２】
従来、ディスプレイ用の基材としては平坦なガラス板が多く使われてきた。例えば、ディスプレイの最前面である保護板（カバー）や、液晶ディスプレイ、有機ＥＬディスプレイ、タッチパネルなどには、平坦なガラス製の基材が使用されている。【０００３】
近年、携帯電話やスマートフォンなどの携帯情報端末の進展は著しい。これら携帯用途のディスプレイは軽量薄型化や割れにくさが必須であり、フレキシブルディスプレイ、曲面ディスプレイ、異形ディスプレイの製造のためにも樹脂製の基材が使用され始めている。【０００４】
更に、次世代ディスプレイとして、折り畳み式のディスプレイが提案されている。このディスプレイは、非使用時にはディスプレイ中央部で折り畳まれており、使用時に倍程度の大きさに広げて全面に画像を表示するものである。コンパクトな携帯サイズながら、大きな画面が可能となり、文字認識がしやすく、動画も本来の高精細性を活かした表示が可能となる。【０００５】
従来、広げた時に左右２画面あるいは上下２画面となって、異なる画像を表示するディスプレイは具現化されていた。しかし、この方式では本来の大画面化にはなっておらず、２つのディスプレイが必要となってコストアップに繋がる。また、紙のように折り畳むことができるディスプレイへの開発要望は強く、携帯用途だけではなく、コンパクトなパソコン、テレビ、車載用途など応用範囲は広がっている。【０００６】
かかる折り畳み式のディスプレイを可能にするためには、ディスプレイを構成する各部材が１８０゜折り曲がらなければならない。例えば、最外層の保護板（カバーフィルム／シート）、タッチパネル、表示デバイスなどである。これらの基材を樹脂製とするのは当然であるが、電極材料や表示材料も然りである。近年、タッチパネルセンサーを構成する電極は、金属ナノワイヤーやＰＥＤＯＴなどの有機系導電材料でフレキシブル化が可能になっており、表示材料は有機ＥＬやＥ−Ｉｎｋなどでフレキシブル化が可能になっている。【０００７】
ところが、意外にも、内部のタッチパネルや表示デバイスを守る保護板が、折り畳み式に対応するだけのフレキシブル性が充分でなかった。保護板には、傷付き防止のためガラスに匹敵する表面硬度が求められるが、折り畳みディスプレイの場合は同時に１８０゜折り曲がる柔らかさも必要となる。両者は相反する性能であり、両立するためには柔らかいベースフィルムの片面もしくは両面を分厚くハードコート処理するしかなかった。ところが、柔らかいベースフィルムが下地では、分厚いハードコート層でも５Ｈ程度の鉛筆硬度しか得られず、かつ１８０゜折り曲げた時に硬いハードコート層が割れるため、これでは折り畳み式のディスプレイは製造できないのが実情である。【０００８】
一方、逆の発想で、柔らかいフィルムの表面をハードコートで硬くするのではなく、硬いフィルムを化学的もしくは物理的に折り畳めるようにすることも可能である。例えば、硬いフィルムを極薄く製造するとか、化学的な手法で軟化させるとか言った手法である。幸いガラスに匹敵する表面硬度を有する透明シートが知られており、例えば、光硬化により得られる樹脂シートが提案されている（例えば、特許文献１、２参照。）。
【先行技術文献】
【特許文献】
【０００９】
【特許文献１】特開２００６−１９３５９６号公報
【特許文献２】特開２００７−２０４７３６号公報
【発明の概要】
【発明が解決しようとする課題】
【００１０】
しかしながら、特許文献１及び２の開示技術では、確かに高硬度な樹脂成形体は得られるものの、極薄い場合は、薄いガラス同様ハンドリング中に割れが生じ、製造も困難である。折り畳み式ディスプレイの場合、折り畳み部には、曲率半径３ｍｍ以下で折り曲げられることが必要であり、携帯端末の場合は１万回以上の折り畳みにも耐えることが望まれる。【００１１】
そこで、本発明は、このような背景下において、高硬度で光学特性や熱機械特性に優れるうえ、折り畳み性にも優れ、軽量薄型化、折り畳みディスプレイなどの要望に対応できる樹脂シートを提供することを目的とするものである。
【課題を解決するための手段】
【００１２】
しかるに、本発明者等はかかる事情に鑑み鋭意研究を重ねた結果、架橋樹脂よりなる厚さ０．１〜１ｍｍで鉛筆硬度が３Ｈ以上の透明な樹脂シートにおいて、面内の一方向に、樹脂シートを折り畳むための帯状くぼみを形成することにより、高硬度で光学特性や熱機械特性に優れるうえ、折り畳み性にも優れることを見出し、本発明を完成した。【００１３】
即ち、本発明の要旨は、架橋樹脂（Ａ）よりなる厚さ０．１〜１ｍｍで鉛筆硬度が３Ｈ以上の透明な樹脂シートであって、面内の一方向に、樹脂シートを折り畳むための帯状くぼみが、片面または両面に少なくとも１本形成されている樹脂シートに関するものである。【００１４】
更に、本発明は、折り畳み用の帯状くぼみが認識できないように、透明な柔らかい架橋樹脂で帯状くぼみを埋めた樹脂シートに関するものである。
即ち、本発明は、前記樹脂シートを折り畳むための帯状くぼみが、該樹脂シートの屈折率と同一の屈折率を有する架橋樹脂（Ｂ）により充填されている樹脂シートに関するものである。かかる樹脂シートとすることにより、帯状くぼみ部分に充填された架橋樹脂とそれ以外の樹脂部分とが、あたかも単一の樹脂で製造された１枚の樹脂シートで構成されたものとして提供することができる。【００１５】
なお、本発明において、折り畳みとは、折り畳み部の曲率半径が３ｍｍ以下で折り曲げることを意味するものであり、曲率半径（ｍ）は、曲率の逆数である。【００１６】
また、本発明においては、前記樹脂シートを用いて、粘着剤層付き樹脂シート、ディスプレイ用保護板、電極基板、タッチパネル基板、有機ＥＬ照明用の保護板、導光板等の用途に供することができる。
【発明の効果】
【００１７】
本発明の樹脂シートは、高硬度で光学特性や熱機械特性に優れるうえ、折り畳み性にも優れ、軽量薄型化、折り畳みディスプレイなどの要望に対応できる樹脂シートであり、折り畳みディスプレイ用の保護板、電極基板、タッチパネル基板等に好適である。
【図面の簡単な説明】
【００１８】
【図１】帯状くぼみが片面に１本形成された本発明の樹脂シートの平面図である。
【図２】帯状くぼみが片面に２本形成された本発明の樹脂シートの平面図である。
【図３】帯状くぼみが片面に３本形成された本発明の樹脂シートの平面図である。
【図４】帯状くぼみが両面同位置に形成された本発明の樹脂シートの平面図である。
【図５】帯状くぼみが両面に直交して形成された本発明の樹脂シートの平面図である。
【図６】帯状くぼみが両面同位置に重ならないように、ずらして一定間隔で形成された本発明の樹脂シートの平面図である。
【図７】帯状くぼみが片面に１本形成された本発明の樹脂シートの断面図である。
【図８】帯状くぼみが両面同位置に形成された本発明の樹脂シートの断面図である。
【図９】帯状くぼみが両面に直交して形成された本発明の樹脂シートの断面図である。
【図１０】帯状くぼみが両面同位置に重ならないように、ずらして一定間隔で形成された本発明の樹脂シートの断面図である。
【図１１】本発明の帯状くぼみと線状くぼみの概念図である。
【図１２】本発明の樹脂シートを折り曲げた図である。
【図１３】本発明の樹脂シートを折り畳んだ図である。
【図１４】本発明の樹脂シートの帯状くぼみを架橋樹脂で埋めた図である。
【図１５】本発明の樹脂シートを粘着剤で内部デバイスと貼り合せた図である。
【図１６】レーザー光を照射して帯状くぼみを作製する図である。
【図１７】レーザー光をシリンドリカルレンズにより幅広に拡散させ帯状くぼみを作製する図である。
【図１８】レーザー光を回折格子により分割して帯状くぼみを作製する図である。
【図１９】本発明の樹脂シートを連続して作製する図である。
【図２０】帯状くぼみ両端部を連続的に変化させた本発明の樹脂シートの断面図である。
【図２１】帯状くぼみ両端部を段階的に変化させた本発明の樹脂シートの断面図である。
【発明を実施するための形態】
【００１９】
以下、本発明につき詳細に説明する。なお、本発明において、「（メタ）アクリレート」は、アクリレートとメタクリレートの、「（メタ）アクリル」は、アクリルとメタクリルの総称である。更に、ここでいう「多官能」とは、分子内に２個以上の（メタ）アクリロイル基を有することを意味する。
【００２０】
本発明で使用される架橋樹脂（Ａ）は、光および／または熱硬化性組成物を重合硬化（架橋）して得られる架橋樹脂であり、かかる光および／または熱硬化性組成物としては、例えば、（メタ）アクリル系組成物、エポキシ系組成物、チオール・エン付加系等の光硬化性組成物、（メタ）アクリル系組成物、エポキシ系組成物、アリル系組成物、スチレン系組成物、アミド系組成物、イミド系組成物、ウレタン系組成物、チオウレタン系組成物等の熱硬化性組成物などが挙げられる。これらは単独でもしくは２種以上併せて用いられる。これらの中でも、量産性の点で、光硬化性組成物（ａ）であることが好ましく、より好ましくは、樹脂シートの光学特性の点で、下記成分（ａ１）及び（ａ２）を含有してなる（メタ）アクリル系組成物である。
（ａ１）多官能（メタ）アクリレート系化合物
（ａ２）光重合開始剤
【００２１】
上記の多官能（メタ）アクリレート系化合物（ａ１）としては、例えば、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ネオペンチルグリコールジ（メタ）アクリレート、１，６−ヘキサンジオールジ（メタ）アクリレート、ノナンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、ヒドロキシピバリン酸変性ネオペンチルグリコールジ（メタ）アクリレート、イソシアヌル酸エチレンオキサイド変性ジ（メタ）アクリレート、２−（メタ）アクリロイルオキシエチルアシッドホスフェートジエステル等の脂肪族系化合物、ビス（ヒドロキシ）トリシクロ［５．２．１．０２，６］デカン＝ジ（メタ）アクリレート、ビス（ヒドロキシメチル）トリシクロ［５．２．１．０２，６］デカン＝ジ（メタ）アクリレート、ビス（ヒドロキシ）ペンタシクロ［６．５．１．１３，６．０２，７．０９，１３］ペンタデカン＝ジ（メタ）アクリレート、ビス（ヒドロキシメチル）ペンタシクロ［６．５．１．１３，６．０２，７．０９，１３］ペンタデカン＝ジ（メタ）アクリレート、２，２−ビス［４−（β−（メタ）アクリロイルオキシエトキシ）シクロヘキシル］プロパン、１，３−ビス（（メタ）アクリロイルオキシメチル）シクロヘキサン、１，３−ビス（（メタ）アクリロイルオキシエチルオキシメチル）シクロヘキサン、１，４−ビス（（メタ）アクリロイルオキシメチル）シクロヘキサン、１，４−ビス（（メタ）アクリロイルオキシエチルオキシメチル）シクロヘキサン等の脂環式系化合物、フタル酸ジグリシジルエステルジ（メタ）アクリレート、エチレンオキサイド変性ビスフェノールＡ（２，２’−ジフェニルプロパン）型ジ（メタ）アクリレート、プロピレンオキサイド変性ビスフェノールＡ（２，２’−ジフェニルプロパン）型ジ（メタ）アクリレート等の芳香族系化合物などの２官能（メタ）アクリレート、
【００２２】
トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ジトリメチロールプロパンテトラ（メタ）アクリレート、トリ（メタ）アクリロイルオキシエトキシトリメチロールプロパン、グリセリンポリグリシジルエーテルポリ（メタ）アクリレート、イソシアヌル酸エチレンオキサイド変性トリ（メタ）アクリレート、エチレンオキサイド変性ジペンタエリスリトールペンタ（メタ）アクリレート、エチレンオキサイド変性ジペンタエリスリトールヘキサ（メタ）アクリレート、エチレンオキサイド変性ペンタエリスリトールトリ（メタ）アクリレート、エチレンオキサイド変性ペンタエリスリトールテトラ（メタ）アクリレート等の脂肪族系化合物、１，３，５−トリス（（メタ）アクリロイルオキシメチル）シクロヘキサン、１，３，５−トリス（（メタ）アクリロイルオキシエチルオキシメチル）シクロヘキサン等の脂環式系化合物などの３官能以上の（メタ）アクリレート、
【００２３】
多官能ウレタン（メタ）アクリレート、多官能エポキシ（メタ）アクリレート、多官能ポリエステル（メタ）アクリレート、多官能ポリエーテル（メタ）アクリレートなどが挙げられる。これらは単独でもしくは２種以上併せて用いられる。
【００２４】
これらの中でも、樹脂シートの表面硬度の点で、ビス（ヒドロキシ）トリシクロ［５．２．１．０２，６］デカン＝ジ（メタ）アクリレート、ビス（ヒドロキシメチル）トリシクロ［５．２．１．０２，６］デカン＝ジ（メタ）アクリレート、ペンタエリスリトールテトラ（メタ）アクリレート、トリメチロールプロパントリ（メタ）アクリレート、多官能ウレタン（メタ）アクリレートが好ましく、特に、粘度の点で、多官能（メタ）アクリレートと多官能ウレタン（メタ）アクリレートを併用させることが好ましい。かかる多官能ウレタン（メタ）アクリレートはウレタン結合を有しており、樹脂シートの表面硬度を高めると共に、折り曲げた時の強度を高めることができる。
【００２５】
本発明で好適に使用される多官能ウレタン（メタ）アクリレートとしては、例えば、ポリイソシアネートと水酸基含有（メタ）アクリレートを、必要に応じてジブチルチンジラウレートなどの触媒を用いて反応させて得られるものであることが好ましい。
【００２６】
ポリイソシアネートの具体例としては、例えば、エチレンジイソシアネート、ヘキサメチレンジイソシアネートなどの脂肪族系ポリイソシアネート、イソホロンジイソシアネート、ビス（イソシアナトメチル）トリシクロ［５．２．１．０２，６］デカン、ノルボルネンジイソシアネート、１，３−ビス（イソシアナトメチル）シクロヘキサン、１，４−ビス（イソシアナトメチル）シクロヘキサン、ビス（４−イソシアナトシクロヘキシル）メタン、２，２−ビス（４−イソシアナトシクロヘキシル）プロパン、水添化キシリレンジイソシアネート、イソホロンジイソシアネートの３量体化合物などの脂環構造を有するポリイソシアネートや、ジフェニルメタンジイソシアネート、フェニレンジイソシアネート、トリレンジイソシアネート、ナフタレンジイソシアネートなどの芳香環を有するポリイソシアネートなどが挙げられる。これらは単独でもしくは２種以上併せて用いられる。これらの中でも、低硬化収縮の点で、イソホロンジイソシアネート、ノルボルネンジイソシアネートが好ましい。
【００２７】
水酸基含有（メタ）アクリレートの具体例としては、例えば、２−ヒドロキシエチル（メタ）アクリレート、２−ヒドロキシプロピル（メタ）アクリレート、２−ヒドロキシブチル（メタ）アクリレート、２−ヒドロキシ−３−（メタ）アクリロイロキシプロピル（メタ）アクリレート、ペンタエリスリトールトリ（メタ）アクリレート、ジペンタエリスリトールペンタ（メタ）アクリレート、ジペンタエリスリトールトリ（メタ）アクリレートなどが挙げられる。これらは単独でもしくは２種以上併せて用いられる。中でも樹脂シートの表面硬度の点で、ペンタエリスリトールトリ（メタ）アクリレート、ジペンタエリスリトールトリ（メタ）アクリレートが好ましい。
【００２８】
ポリイソシアネートと、水酸基含有（メタ）アクリレートとの反応により得られる多官能ウレタン（メタ）アクリレートは、２種以上混合して用いても良い。これらの反応物の中でも、硬化速度の点からアクリレート系化合物が好ましく、特に表面硬度と曲げ弾性率の観点から２〜９官能、特には２〜６官能が好ましい。
【００２９】
光硬化性組成物（ａ）として、多官能（メタ）アクリレート及び多官能ウレタン（メタ）アクリレートを含有する場合には、その含有割合（重量比）は、樹脂シートの熱機械特性の点で、多官能（メタ）アクリレート／ウレタン（メタ）アクリレート（重量比）＝９５／５〜４０／６０であることが好ましく、更には９０／１０〜５０／５０、特には８０／２０〜６０／４０であることが好ましい。多官能ウレタン（メタ）アクリレートの含有割合が小さすぎると表面硬度が低下する傾向があり、大きすぎると吸水率が増大する傾向がある。
【００３０】
また、本発明で用いられる光硬化性組成物（ａ）には、単官能（メタ）アクリレートを含んでいてもよく、かかる単官能（メタ）アクリレートとしては、例えば、メチル（メタ）アクリレート、エチル（メタ）アクリレート、プロピル（メタ）アクリレート、ブチル（メタ）アクリレート、ヘキシル（メタ）アクリレート、２−ヒドロキシエチル（メタ）アクリレート、２−ヒドロキシプロピル（メタ）アクリレート、４−ヒドロキシブチル（メタ）アクリレート、テトラヒドロフルフリル（メタ）アクリレート、２−エチルヘキシル（メタ）クリレート、グリシジル（メタ）クリレート、シクロヘキシル（メタ）アクリレート、ｔｅｒｔ−ブチルシクロヘキシル（メタ）アクリレート、トリシクロデシル（メタ）アクリレート、トリシクロデシルオキシメチル（メタ）アクリレート、トリシクロデシルオキシエチル（メタ）アクリレート、ジシクロペンテニル（メタ）アクリレート、ジシクロペンテニルオキシメチル（メタ）アクリレート、ジシクロペンテニルオキシエチル（メタ）アクリレート、イソボニル（メタ）アクリレート、ノルボニル（メタ）アクリレート、アダマンチル（メタ）アクリレート、２−メチル−２−アダマンチル（メタ）アクリレート、２−エチル−２−アダマンチル（メタ）アクリレート、３−ヒドロキシ−１−アダマンチル（メタ）アクリレート、ベンジル（メタ）アクリレートなどが挙げられる。これらは単独でもしくは２種以上併せて用いられる。これらの中でも、シクロヘキシル（メタ）アクリレート、トリシクロデシル（メタ）アクリレート、トリシクロデシルオキシメチル（メタ）アクリレート、イソボニル（メタ）アクリレート、ノルボニル（メタ）アクリレート、アダマンチル（メタ）アクリレートなどの脂環骨格（メタ）アクリレートが、低硬化収縮の点で好ましい。
【００３１】
光硬化性組成物（ａ）として、単官能（メタ）アクリレートを含有する場合には、その含有量は、多官能（メタ）アクリレート系化合物１００重量部に対して  耐熱性の点で、５０重量部以下であることが好ましく、更には３０重量部以下、特には１０重量部以下であることが好ましい。かかる含有量が大きすぎると耐熱性が低下する傾向がある。
【００３２】
本発明で用いられる光重合開始剤（ａ２）としては、活性エネルギー線の照射によってラジカルを発生し得るものであれば特に制限されず、各種の光重合開始剤を使用することができる。例えば、ベンゾフェノン、ベンゾインメチルエーテル、ベンゾインプロピルエーテル、ジエトキシアセトフェノン、１−ヒドロキシシクロヘキシルフェニルケトン、２，６−ジメチルベンゾイルジフェニルホスフィンオキシド、２，４，６−トリメチルベンゾイルジフェニルホスフィンオキシド等が挙げられる。これらの中でも、１−ヒドロキシシクロヘキシルフェニルケトン、２，４，６−トリメチルベンゾイルジフェニルホスフィンオキシドなどの光重合開始剤が特に好ましい。これらの光重合開始剤は単独で用いても、２種以上を併用してもよい。
【００３３】
これらの光重合開始剤（ａ２）は、多官能（メタ）アクリレート系化合物（ａ１）（単官能（メタ）アクリレートを含有する場合は、多官能（メタ）アクリレート系化合物（ａ１）と単官能（メタ）アクリレートの合計）１００重量部に対して、通常０．１〜１０重量部の割合で使用されることが好ましく、更には０．２〜５重量部、特には０．２〜３重量部が好ましい。かかる使用量が少なすぎると重合速度が低下し、重合が充分に進行しない傾向があり、多すぎると得られる樹脂シートの光線透過率が低下（黄変）する傾向がある。
【００３４】
また、光重合開始剤（ａ２）と共に、熱重合開始剤を併用しても良い。熱重合開始剤としては、公知の化合物を用いることができ、例えば、ハイドロパーオキサイド、ｔ−ブチルハイドロパーオキサイド、ジイソプロピルベンゼンハイドロパーオキサイド、１，１，３，３−テトラメチルブチルハイドロパーオキサイド等のハイドロパーオキサイド、ジ−ｔ−ブチルパーオキサイド、ジクミルパーオキサイド等のジアルキルパーオキサイド、ｔ−ブチルパーオキシベンゾエート、ｔ−ブチルパーオキシ（２−エチルヘキサノエート）等のパーオキシエステル、ベンゾイルパーオキシド等のジアシルパーオキサイド、ジイソプロピルパーオキシカーボネート等のパーオキシカーボネート、パーオキシケタール、ケトンパーオキサイド等の過酸化物が挙げられる。これらは単独でもしくは２種以上併せて用いられる。
【００３５】
また、本発明で用いられる光硬化性組成物（ａ）には、上記の多官能（メタ）アクリレート系化合物（ａ１）及び光重合開始剤（ａ２）の他に、適宜、連鎖移動剤、酸化防止剤、紫外線吸収剤、増粘剤、帯電防止剤、難燃剤、消泡剤、着色剤、及び各種フィラーなどの補助成分を含有していても良い。
【００３６】
連鎖移動剤としては、多官能メルカプタン系化合物が挙げられ、例えば、ペンタエリスルトールテトラキスチオグリコレート、ペンタエリスルトールテトラキスチオプロピオネートなどが挙げられる。これらは単独でもしくは２種以上併せて用いられる。これらの多官能メルカプタン系化合物は、多官能（メタ）アクリレート系化合物（ａ１）１００重量部に対して、通常１０重量部以下の割合で使用されることが好ましく、更には５重量部以下、特には３重量部以下が好ましい。かかる使用量が多すぎると、得られる樹脂シートの耐熱性や剛性が低下する傾向がある。
【００３７】
酸化防止剤としては、例えば、２，６−ジ−ｔ−ブチルフェノール、２，６−ジ−ｔ−ブチル−ｐ−クレゾール、２，４，６−トリ−ｔ−ブチルフェノール、２，６−ジ−ｔ−ブチル−４−ｓ−ブチルフェノール、２，６−ジ−ｔ−ブチル−４−ヒドロキシメチルフェノール、ｎ−オクタデシル−β−（４’−ヒドロキシ−３’，５’−ジ−ｔ−ブチルフェニル）プロピオネート、２，６−ジ−ｔ−ブチル−４−（Ｎ，Ｎ−ジメチルアミノメチル）フェノール、３，５−ジ−ｔ−ブチル−４−ヒドロキシベンジルフォスフォネート−ジエチルエステル、２，４−ビス（ｎ−オクチルチオ）−６−（４−ヒドロキシ−３’，５’−ジ−ｔ−ブチルアニリノ）−１，３，５−トリアジン、４，４−メチレン−ビス（２，６−ジ−ｔ−ブチルフェノール）、１，６−ヘキサンジオールビス［３−（３，５−ジ−ｔ−ブチル−４−ヒドロキシフェニル）プロピオネート］、ビス（３，５−ジ−ｔ−ブチル−４−ヒドロキシベンジル）スルフィド、４，４’−ジ−チオビス（２，６−ジ−ｔ−ブチルフェノール）、４，４’−トリ−チオビス（２，６−ジ−ｔ−ブチルフェノール）、２，２−チオジエチレンビス［３−（３，５−ジ−ｔ−ブチル−４−ヒドロキシフェニル）プロピオネート］、Ｎ，Ｎ’−ヘキサメチレンビス−（３，５−ジ−ｔ−ブチル−４−ヒドロキシヒドロシンナミド、Ｎ，Ｎ’−ビス［３−（３，５−ジ−ｔ−ブチル−４−ヒドロキシフェニル）プロピオニル］ヒドラジン、カルシウム（３，５−ジ−ｔ−ブチル−４−ヒドロキシベンジル）モノエチルフォスフォネート、１，３，５−トリメチル−２，４，６−トリス（３，５−ジ−ｔ−ブチル−４−ヒドロキシベンジル）ベンゼン、トリス（３，５−ジ−ｔ−ブチル−４−ヒドロキシフェニル）イソシアヌレート、トリス（３，５−ジ−ｔ−ブチル−４−ヒドロキシベンジル）イソシアヌレート、１，３，５−トリス−２［３（３，５−ジ−ｔ−ブチル−４−ヒドロキシフェニル）プロピオニルオキシ］エチルイソシアネート、テトラキス［メチレン−３−（３’，５’−ジ−ｔ−ブチル−４−ヒドロキシフェニル）プロピオネート］メタン、３，５−ジ−ｔ−ブチル−４−ヒドロキシベンジルフォスファイト−ジエチルエステル等の化合物が挙げられ、これらの化合物は、単独または二種以上併用してもよい。これらの中でも、１，６−ヘキサンジオールビス［３−（３，５−ジ−ｔ−ブチル−４−ヒドロキシフェニル）プロピオネート］、２，２−チオジエチレンビス［３−（３，５−ジ−ｔ−ブチル−４−ヒドロキシフェニル）プロピオネート］、テトラキス［メチレン−３−（３’，５’−ジ−ｔ−ブチル−４−ヒドロキシフェニル）プロピオネート］メタンが、樹脂シートの黄変を抑制する点から好ましい。
【００３８】
紫外線吸収剤としては、光硬化性組成物（ａ）に溶解するものであれば特に限定されず、各種紫外線吸収剤を使用することができる。具体的には、サリチル酸エステル系、ベンゾフェノン系、トリアゾール系、ヒドロキシベンゾエート系、シアノアクリレート系などが挙げられる。これらの紫外線吸収剤は単独でもしくは複数を組み合わせて用いてもよい。これらの中でも、光硬化性組成物（ａ）との相溶性の点で、ベンゾフェノン系またはトリアゾール系、具体的には、（２−ヒドロキシ−４−オクチロキシ−フェニル）−フェニル−メタノン、２−ベンゾトリアゾール−２−イル−４−ｔｅｒｔ−オクチル−フェノール等の紫外線吸収剤が好ましい。紫外線吸収剤の含有割合は、光硬化性組成物（ａ）に対して、通常０．００１〜１重量％であることが好ましく、特に好ましくは０．０１〜０．１重量％である。かかる紫外線吸収剤が少なすぎると樹脂シートの耐光性が低下する傾向があり、多すぎると樹脂シートの光線透過率が低下する傾向がある。
【００３９】
本発明において、架橋樹脂（Ａ）が光により硬化（架橋）されてなる場合、上記で得られた光硬化性組成物（ａ）を硬化（架橋）して透明な樹脂シートを得る。光硬化した後、更に熱硬化することも可能である。光硬化について説明する。但し、下記の方法に限定されるものではない。
【００４０】
まず、光硬化性組成物（ａ）を、少なくとも片方が透明な２枚の平板と厚さ制御のためのスペーサからなる成形型の空隙に充填する。平板としては、とりわけガラス板が好ましい。
【００４１】
ガラス板は、成形型の強度の点から厚さ１〜１０ｍｍが好ましく、より好ましくは、樹脂シートの表面平滑性の点から、光硬化性組成物（ａ）が接する少なくとも片側のガラス表面が光学研磨されていることが好ましい。特には表面粗さＲａが５０ｎｍ以下であることが好ましい。ガラス板の厚さが薄すぎると、光硬化性組成物（ａ）が硬化する際に生じる収縮応力に耐えられず、ガラス板に割れや反りが発生する傾向にある。ガラス板は、かかる強度の観点から化学強化されていてもよい。ガラス板の厚さが厚過ぎると、ガラスの重量が増大し、設備への負荷が大きくなる。ガラス板は、樹脂シートの脱型性を向上させるため、表面を離型剤で処理してもよい。
【００４２】
また、樹脂シートの表面に、レンズ機能、防眩機能、アンチニュートンリング機能などを付与するために、光硬化性組成物（ａ）が接する平板の表面に微細な凹凸を形成してもよい。かかる微細な凹凸が、樹脂シートに転写されることにより、レンズ機能、防眩機能、あるいはアンチニュートンリング機能をもつ樹脂シートを得ることができる。かかる場合、平板の表面に微細な凹凸を形成するために、サンドブラストやエッチングなどの手法を用いることが可能である。
【００４３】
スペーサは、樹脂シートの厚さを制御するものであるが、材料は特に限定されず、樹脂など公知の材料が使用される。樹脂の中でも、シリコン樹脂などのゴム質材料が好ましい。
【００４４】
光硬化性組成物（ａ）を成形型の空隙に充填した後、光照射を行う。使用される光源としては、一般的な紫外線ランプが使用できるが、照射装置の入手のし易さや価格などから、低圧水銀ランプ、高圧水銀ランプ、メタルハライドランプ、キセノンランプ、ＬＥＤランプ等が使用される。
【００４５】
照射光量としては、０．１〜１００Ｊ／ｃｍ２が好ましく、より好ましくは、１〜５０Ｊ／ｃｍ２、更に好ましくは２〜３０Ｊ／ｃｍ２、特に好ましくは、３〜２０Ｊ／ｃｍ２である。照射光量が少なすぎると、硬化が充分に進行しない傾向があり、多すぎると樹脂シートが黄変する傾向にある。
【００４６】
照度としては、１０〜１０００００ｍｗ／ｃｍ２が好ましく、より好ましくは、速光硬化の点で、５０〜１００００ｍｗ／ｃｍ２、更に好ましくは、樹脂シートの内部まで硬化させる点で、１００〜１０００ｍｗ／ｃｍ２である。
光照射は、片面もしくは両面から行うことができる。また複数回に分けて行うことも可能である。
【００４７】
本発明の樹脂シートの厚さは０．１〜１ｍｍである（帯状くぼみ部を除く）。好ましくは０．１〜０．５ｍｍ、より好ましくは０．１２〜０．５ｍｍ、特に好ましくは０．１５〜０．３ｍｍである。厚さが薄すぎるとディスプレイ用基材としての剛性が低下する傾向にあり、厚すぎるとディスプレイの軽量薄型化が困難となる傾向がある。
【００４８】
本発明の樹脂シートの鉛筆硬度は３Ｈ以上である。好ましくは５Ｈ以上、特に好ましくは６Ｈ以上である。鉛筆硬度が低すぎると保護板としての表面硬度が低下する傾向にある。かかる鉛筆を上記範囲に調整するに当たっては、上述した光硬化性組成物（ａ）の種類や成分の含有量を適宜コントロールする手法が挙げられる。例えば、多官能（メタ）アクリレート系化合物（ａ１）、とりわけ多官能ウレタン（メタ）アクリレートとして３〜６官能等のものを使用するなどが挙げられる。なお、鉛筆硬度の上限としては通常１０Ｈである。
【００４９】
本発明の最大の特徴は、面内の一方向に、樹脂シートを折り畳むための帯状くぼみが片面または両面に少なくとも１本形成されている点である。該帯状くぼみの配置としては、例えば、次のケース（１）〜（６）が挙げられる。
（１）樹脂シート面に１本のみ（図１、図７参照）
（２）樹脂シート面に２本（図２参照）
（３）樹脂シート面に３本（図３参照）
（４）樹脂シートの一方の面と他方の面で同じ位置に１本ずつ（図４、図８参照）
（５）樹脂シートの一方の面と他方の面で直交する形で１本ずつ（図５、図９参照）
（６）樹脂シートの一方の面と他方の面でそれぞれ２本以上（図６、図１０参照）
【００５０】
ケース（１）は面中央で折り畳めるディスプレイに対応する（図１２、１３参照）。ケース（２）と（４）はよりスムーズに折り畳めるものである。ケース（３）は両端部も折り畳めるディスプレイに対応する。ケース（５）は縦にも横にも折り畳めるディスプレイに対応する。ケース（６）は巻き取れるディスプレイに対応する。これらの中でも、ディスプレイ最表面の滑らかさの点で、片面のみに形成するケース（１）〜（３）が好ましく、より好ましくは、製造の簡便さからケース（１）である。
【００５１】
帯状くぼみの形状については、樹脂シートの厚さＴ（ｍｍ）、帯状くぼみの深さＤ（ｍｍ）（図４のように両面の同一場所に形成する場合は両面の深さの合計値であり、また、深さＤは帯状くぼみ断面で最も深い場所の深さとする。）及び帯状くぼみの幅Ｗ（ｍｍ）が、下記条件（１）及び（２）を満足することが好ましい。
（１）０．０５≦（Ｔ−Ｄ）≦０．２
（２）０．５≦Ｗ≦５０  
【００５２】
より好ましくは、下記条件（１’）及び（２’）であり、
（１’）０．０７≦（Ｔ−Ｄ）≦０．１５
（２’）１≦Ｗ≦２０
【００５３】
特に好ましくは、下記条件（１’’）及び（２’’）である。
（１’’）０．０８≦（Ｔ−Ｄ）≦０．１３
（２’’）２≦Ｗ≦１０
【００５４】
なお、帯状くぼみの形状は、３次元形状測定機能がついたレーザー顕微鏡などで観測できる。
【００５５】
（Ｔ−Ｄ）が小さすぎると、樹脂シートが割れやすい傾向にあり、逆に、大きすぎると、折り畳みが困難となる傾向にある。Ｗが小さすぎると、折り畳みが困難な傾向にあり、逆に、大きすぎると、帯状くぼみ部の面積が増加し、画像の視認性が低下する傾向にある。
【００５６】
更に、帯状くぼみの形状は、下記条件（３）を満足することが好ましい。
（３）２０×（Ｔ−Ｄ） ≦ Ｗ ≦ ２００×（Ｔ−Ｄ）
より好ましくは、下記条件（３’）であり、
（３’）１５×（Ｔ−Ｄ） ≦ Ｗ ≦ １５０×（Ｔ−Ｄ）
特に好ましくは下記条件（３’’）である。
（３’’）３０×（Ｔ−Ｄ） ≦ Ｗ ≦ １００×（Ｔ−Ｄ）
【００５７】
Ｗが小さすぎても大きすぎても、樹脂シートを折り畳んだ時に割れやすい傾向にある。Ｗが小さすぎると、折り畳み部の幅が狭いため応力が集中しやすく、逆に、Ｗが大きすぎると、帯状くぼみの幅方向の中央部に応力が集中しやすいためと推測される。なお、帯状くぼみの幅Ｗは均一である必要はなく、上述した範囲であればよい。帯状くぼみを樹脂シート面内に複数形成する場合、それぞれの幅Ｗは異なっていてもよい。また、帯状くぼみは、厳密に直線である必要は無く、数ｍｍ以下の範囲で蛇行していてもよい。
【００５８】
樹脂シートの厚さＴが比較的薄い０．１〜０．５ｍｍ、特には０．１〜０．３ｍｍの場合、帯状くぼみの形状は、折り畳み性の点で、下記条件（Ｉ）を満足することが好ましい。
（Ｉ）０．２×Ｔ ≦ Ｄ ≦ ０．８×Ｔ
より好ましくは、下記条件（Ｉ’）である。
（Ｉ’）０．３×Ｔ ≦ Ｄ ≦ ０．７×Ｔ
特に好ましくは下記条件（Ｉ’’）である。
（Ｉ’’）０．３５×Ｔ ≦ Ｄ ≦ ０．６５×Ｔ
【００５９】
帯状くぼみの深さＤ（ｍｍ）は、前述した通り、帯状くぼみ断面で最も深い場所の深さである。帯状くぼみを樹脂シート面内に複数形成する場合、それぞれの深さＤは異なっていてもよいが、帯状くぼみ内の帯方向での深さＤは均一であることが好ましい。深さＤのふれΔＤ（ｍｍ）は、帯状くぼみの断面形状を帯方向に沿って測定し、得られた最大の深さＤｍａｘ（ｍｍ）と最小の深さＤｍｉｎ（ｍｍ）から、下記式に従って求められる。
深さのふれΔＤ（ｍｍ）＝Ｄｍａｘ（ｍｍ）− Ｄｍｉｎ（ｍｍ）
【００６０】
深さのふれΔＤ（ｍｍ）は、０．０５ｍｍ以下が好ましい。より好ましくは０．０３ｍｍ以下、特に好ましくは０．０２ｍｍ以下である。深さのふれΔＤ（ｍｍ）が大きくなると、折り畳み性が低下する傾向にある。かかるΔＤ（ｍｍ）を低減する手法としては、レーザーの焦点合わせを精度よく行うこと、加工時のレーザー発振器やミラーの移動をスムーズに行うこと、ワーク（樹脂シート）設置台の水平度を高めること、樹脂シートの平坦性や厚み精度を向上することなどが挙げられる。
【００６１】
なお、帯状くぼみ部の両端は垂直に切り立っている必要は無く、帯状くぼみ中央部から本来の表層部まではゆるやかに傾斜していることが好ましい。特に、帯状くぼみの深さＤ（ｍｍ）を、くぼみ中央部が最も大きく、くぼみ両端部が小さくなるよう連続的または段階的に変化させることが好ましい（図２０、２１参照）。段階的に変化させる場合も、各段の境界がゆるやかに傾斜していることが好ましい。また、帯状くぼみの幅Ｗは、くぼみ始める２点間の距離とする。
【００６２】
本発明において、帯状くぼみを形成する手法としては、例えば、型転写、ＮＣ加工、サンドブラスト、ウォータージェット、レーザーアブレーションなどが挙げられるが、これらの中でも、生産性の点からＮＣ加工とレーザーアブレーションが好ましい。より好ましくは、折り畳み性の点からレーザーアブレーション、更に好ましくは、エネルギー効率の点で赤外線レーザー、とりわけ波長９〜１１μｍの赤外線レーザーによるレーザーアブレーションであり、特に好ましくは、装置の入手しやすさの点で、波長９．３μｍまたは１０．６μｍの炭酸ガスレーザーを用いたレーザーアブレーションである。
【００６３】
波長１０．６μｍの炭酸ガスレーザーを例にとって、本発明におけるレーザーアブレーションの手法を説明する（図１６参照）。
【００６４】
炭酸ガスレーザーは、市販の装置であれば特に限定されないが、架橋樹脂のアブレーションにはレーザー出力１０〜１００Ｗのものを用いて、架橋樹脂の組成に合わせてレーザー照射条件を調整しながら行う。本発明において、例えば、推奨されるレーザー照射条件は以下の通りである。
【００６５】
レーザー出力：２０〜６０Ｗ（デューティー：１０〜９０％）
レーザー焦点距離：１０〜１００ｍｍ
レーザースポット径：０．０５〜０．３ｍｍ
照射スピード：５０〜２００ｍｍ／秒
照射ピッチ：０．０５〜０．３ｍｍ
なお、レーザースポット径とは、直径を意味するものであり、以下も同様である。
【００６６】
デューティーとは出力効率（％）のことであり、レーザー本体の出力を１００％とした時に、その内の何％をワークに向けて出射するかの割合を表す数値である。かかるデューティーは、通常のレーザー照射機に標準機能として装着されている出力設定装置で設定することができる。例えば、レーザー出力５０Ｗのレーザー照射機で、デューティーを１０％に設定した場合、５Ｗ分の出力を得ることができる。
【００６７】
レーザー焦点距離は、レーザー照射機に装着された集光レンズで決定される値である。レーザー照射の時は、通常、焦点距離にワーク（樹脂シート）表面を設置してアブレーション加工を行う。しかし、充分な照射エネルギーがあれば、デフォーカス状態でも加工は可能であり、かかる場合、レーザー光の焦点位置が、樹脂シートの照射面から上または下方向に０．５〜１０ｍｍの範囲でずれていることが好ましく、特には０．７〜５ｍｍ、更には１〜３ｍｍが好ましい。かかるデフォーカスにより、ワークに照射されるレーザースポット径（照射面積）が拡大するため、デフォーカス状態でのレーザー照射は、幅広の帯状くぼみを形成する時には有利な手法である。
【００６８】
デフォーカスした場合、レーザースポット径（Ｒ）とピッチ（Ｐ）の関係は以下の式であることが好ましい。
０．１≦Ｐ／Ｒ≦１  
更に好ましくは、
０．２≦Ｐ／Ｒ≦０．８  
特に好ましくは、
０．３≦Ｐ／Ｒ≦０．７  
である。
【００６９】
当然のことながら、レーザー出力Ｘ（Ｗ）が大きい場合には、デューティーＹ（％）を下げるか、照射スピード（ｍｍ／秒）を上げて、照射エネルギーを調整する必要がある。最適な照射エネルギー（レーザー出力（Ｗ）×デューティー（％）／１００）は、帯状くぼみの形状によるが、帯状くぼみの深さＤが大きくなるほど、照射エネルギーを大きくする必要がある。
【００７０】
なお、レーザー光を直線状に走査させる機構は、レーザー発振器自身が動いてもよいし、複数の反射ミラーを用いて照射位置を移動させてもよい。または、レーザーを固定してワーク（樹脂シート）が設置された台を動かしてもよい。更に、レーザーを複数個設置し、大面積なワーク（樹脂シート）に、一度に複数本の帯状くぼみを形成してもよい。
【００７１】
本発明において、帯状くぼみの深さＤ（ｍｍ）は、デューティー（％）や照射スピードを調整することにより制御できるが、生産性の点から照射スピードは位置精度が確保できる最大値として、デューティー（％）を調整することが好ましい。
【００７２】
帯状くぼみの幅Ｗ（ｍｍ）は、レーザー光をデフォーカスしたり、シリンドリカルレンズや回折格子により幅広に拡散するなどレンズの仕様でも制御できるが、後述する線状くぼみの形状を制御する点から、レーザー照射の位置を少しずつずらしながら複数回照射することで制御する方が好ましい。即ち、照射ピッチを設定して、レーザーを複数回走査させることが好ましい。
【００７３】
本発明においては、帯状くぼみの中に、更に、線状くぼみが複数形成されていることが曲率半径を低減する点で好ましい（図１１参照）。より好ましくは、線状くぼみの深さｄ（ｍｍ）と幅ｗ（ｍｍ）が、下記条件（４）及び（５）を満足することである。
（４）０．００１≦ｄ≦０．０５
（５）０．０１≦ｗ≦０．５
【００７４】
より好ましくは、下記条件（４’）及び（５’）であり、
（４’）０．００３≦ｄ≦０．０１５
（５’）０．０３≦ｗ≦０．３
【００７５】
特に好ましくは（４’’）及び（５’’）である。
（４’’）０．００５≦ｄ≦０．０１
（５’’）０．０５≦ｗ≦０．２
【００７６】
ｄが小さすぎると、折り畳み易さの効果に乏しい傾向にあり、逆に、大きすぎると、ハンドリング時に樹脂シートが割れやすい傾向にある。ｗが小さすぎても大きすぎても、折り畳み易さの効果に乏しい傾向にある。なお、線状くぼみの深さｄや幅ｗは均一である必要はなく、上述した範囲であればよい。帯状くぼみ内に複数本の線状くぼみを形成する場合には、それぞれの深さｄや幅ｗは異なっていてもよい。また、線状くぼみは、厳密に直線である必要は無く、１ｍｍ以下の範囲内であれば蛇行していてもよい。
【００７７】
線状くぼみの深さｄ（ｍｍ）は、上述したレーザー照射条件と共に、レーザーの照射ピッチを調整することで制御できる。すなわち、照射ピッチを短くすれば平坦になり、逆に、照射ピッチを長くすれば深くできる。線状くぼみの幅ｗ（ｍｍ）は、レーザースポット径を調節することで制御できるが、深さ同様、照射ピッチを調整することで制御することが好ましい。
【００７８】
更に、線状くぼみの高速な形成方法として、レーザー光を回折格子により２本以上のビームに分割し、一度に複数本の線状くぼみを形成してもよい。例えば、レーザーのデューティーを１００％に設定し、発信器から出射したレーザー光を回折格子により１０本のビームに分割する（各ビームはデューティー１０％に相当する）。分割する本数は、１次元状ならば２〜２０本が好ましい。なお、２次元状に分割することも可能である。分割された複数のレーザー光は、更に、集光レンズを取り付けることにより平行光にすることができる。その場合の分割ピッチは、０．１〜１ｍｍが好ましい。かかる手法により、レーザー装置の能力を充分に発揮することができる。
【００７９】
本発明の樹脂シートは１枚ずつ製造されてもよいが、長尺の原反や幅広の原反に帯状くぼみを形成した後、所望サイズにカットして多面取りすることも可能である。例えば、図１９のように、搬送される長尺の原反の中央部に、固定されたレーザー装置よりレーザー光を照射して、連続的に帯状くぼみを形成した後、搬送方向と垂直にカットすればよい。必要に応じて、カット前の原反を巻き取ることも可能である。
【００８０】
レーザーアブレーションの後に、帯状くぼみ部を充分洗浄することが好ましい。洗浄の手法としては、例えば、ブラッシング、シャワー、リンス、ディップなどの公知の手法が挙げられる。これらの中でも、樹脂シート全体を洗浄できる点で、ディップ方式が好ましく、より好ましくはくぼみ部に堆積したレーザー分解物を除去する点で、有機溶剤を用いたディップ方式、更に好ましくはディップ方式で超音波洗浄することが好ましい。特に好ましくは、有機溶剤として、１−アセトキシプロパン、アセトン、イソプロピルアルコールなどの極性溶剤を用いたディップ方式の超音波洗浄である。かかる場合、有機溶剤の入った複数のディップ槽を用意して、順次、樹脂シートをより清浄な有機溶剤の入ったディップ槽に移行させながら洗浄することが好ましい。洗浄後に、エアナイフなどでくぼみ部に残存する有機溶剤を除去することも可能である。
【００８１】
かくして、本発明の折り畳みが可能な樹脂シートが得られる。本発明の樹脂シートは、折り畳みディスプレイのインパクトの点で、樹脂シートを折り畳んだ際の折り畳み部の曲率半径（屈曲可能な半径）が３ｍｍ以下を満足することが好ましく、より好ましくは２ｍｍ以下、特に好ましくは１ｍｍ以下である。かかる曲率半径が大きすぎると折り畳み性が低下する傾向にある。なお、曲率半径の下限としては通常０．１ｍｍである。
【００８２】
以下、本発明の樹脂シートの物性に関して説明する。但し、かかる物性は帯状くぼみ部を除くものである。
【００８３】
本発明の樹脂シートの光線透過率は、８５％以上であることが好ましく、より好ましくは８８％以上、特に好ましくは９０％以上である。光線透過率が小さすぎるとディスプレイの輝度が低下する傾向にある。なお、光線透過率の上限としては通常９９％である。
【００８４】
本発明の樹脂シートの表面粗さＲａは、２０ｎｍ以下であることが好ましく、より好ましくは１５ｎｍ以下、特に好ましくは１０ｎｍ以下である。表面粗さＲａが大きすぎると、保護板では高級感が失われ、電極基板やタッチパネル基板では導電膜にクラックが入りやすい傾向にある。なお、表面粗さＲａの下限としては通常１ｎｍである。
【００８５】
本発明の樹脂シートのガラス転移温度は、１５０℃以上であることが、耐熱性の点から好ましい。ガラス転移温度の好ましい範囲は１８０〜４００℃、特に好ましくは２００〜３００℃である。かかるガラス転移温度を上記範囲に調整するに当たっては、上述した光硬化性組成物（ａ）の種類や成分の含有量を適宜コントロールする手法が挙げられる。例えば、多官能（メタ）アクリレート系化合物（ａ１）の官能基数を上げるなどの手法が挙げられる。
【００８６】
本発明の樹脂シートの曲げ弾性率は、３〜５ＧＰａであることが好ましい。更に好ましくは３．５〜４．５ＧＰａである。曲げ弾性率が低すぎると、ディスプレイの形状保持が困難となる傾向にある。逆に、曲げ弾性率が高すぎると、折り畳み性が低下し、また加工時に割れが発生しやすい傾向にある。かかる曲げ弾性率を上記範囲に調整するに当たっては、上述した光硬化性組成物（ａ）の種類や成分の含有量を適宜コントロールする手法が挙げられる。例えば、多官能（メタ）アクリレート系化合物（ａ１）、とりわけウレタン（メタ）アクリレートとして２〜６官能等のものを使用するなどが挙げられる。
【００８７】
本発明の樹脂シート［Ｉ］において、樹脂シートを折り畳むための帯状くぼみを透明な樹脂、とりわけ架橋樹脂（Ｂ）で埋めることにより、両面共に平坦である樹脂シート［ＩＩ］とすることができる（図１４参照）。
透明な樹脂で埋める方法としては、ダイコート、ディップコート、スピンコート、スプレーコート、バーコート、スクリーン印刷、インクジェット等の方法が挙げられる。
かかる透明な樹脂の屈折率は樹脂シートと一致していることが、樹脂と帯状くぼみ部との界面反射を低減する点で好ましい。
【００８８】
即ち、樹脂シートを折り畳むための帯状くぼみが、該樹脂シートの屈折率と同一の屈折率を有する樹脂、とりわけ架橋樹脂（Ｂ）により充填されている樹脂シートとすることが好ましい。
【００８９】
なお、以下の説明においては、帯状くぼみに樹脂が充填されていない樹脂シートを樹脂シート［Ｉ］、帯状くぼみが樹脂により充填されている樹脂シートを樹脂シート［ＩＩ］と表記することがあり、［Ｉ］、［ＩＩ］を付していない場合は、樹脂シート［Ｉ］と［ＩＩ］の総称を意味することがある。
【００９０】
ここで、屈折率が同一というのは、樹脂シートと透明樹脂の屈折率差が±０．１以内であることを意味する。好ましくは屈折率差が±０．０１以内、特に好ましくは屈折率差が±０．００５以内である。
【００９１】
また、透明樹脂のガラス転移温度としては、通常１５０℃以下、好ましくは１００℃以下、更に好ましくは８０℃以下である。なお、通常下限値としては−１００℃である。かかるガラス転移温度が高すぎると折り畳み性が低下する傾向がある。
【００９２】
樹脂としては、例えば、ウレタン樹脂、シリコン樹脂、アクリル樹脂、光および／または熱硬化性樹脂等が挙げられるが、埋め込み工程の簡便さの点で架橋樹脂（Ｂ）が好ましく、架橋樹脂（Ｂ）の中でも、生産性の点から光硬化性樹脂が好ましい。帯状くぼみに液状の光硬化性組成物（ｂ）を充填し、光硬化して平面化することができる。
【００９３】
帯状くぼみを平面化するには、帯状くぼみ部のみに樹脂を充填してもよいし、帯状くぼみとその周辺、または帯状くぼみのある面全体を樹脂で被覆してもよい。帯状くぼみ部のみに樹脂を充填するには、帯状くぼみの容積に見合った樹脂量を塗布する手法、帯状くぼみとその周辺に樹脂を塗布した後、スキージなどで余分な樹脂を除去する手法などが挙げられる。
【００９４】
かかる光硬化性組成物（ｂ）としては、特に限定されず、光硬化性組成物（ａ）の説明で記載したもの等から適宜選択して用いることができる。特に好ましくは、多官能（メタ）アクリレート系化合物（ａ１）及び光重合開始剤（ａ２）を含有してなる（メタ）アクリル系組成物であり、より好ましくは、密着性の点で多官能（メタ）アクリレート系化合物（ａ１）が多官能ウレタン（メタ）アクリレート系化合物であり、更に好ましくは、単官能（メタ）アクリレート系化合物を含有させることが好ましく、殊に好ましくは、ブチル（メタ）アクリレート等のアルキル基の炭素数が１〜２０の脂肪族（メタ）アクリレートを含有させることが、帯状くぼみとの密着性が高まる点で好ましい。
【００９５】
ブチル（メタ）アクリレートを含有する場合、ブチル（メタ）アクリレートの含有量は、多官能（メタ）アクリレート系化合物（ａ１）を１００重量部とした時に、１０〜１００重量部であることが好ましい。
【００９６】
光硬化性組成物（ｂ）には、上述と同様の光重合開始剤を含有させることが好ましい。かかる光硬化性組成物（ｂ）の屈折率は、低屈折率化の場合はフッ素化アルキル基含有モノマーを配合し、逆に、高屈折率化の場合は芳香環含有モノマーや硫黄含有モノマーを配合することにより調整できる。また、低屈折率や高屈折率なフィラーを配合することでも調整できる。
【００９７】
本発明において、樹脂シート［Ｉ］を折り畳むための帯状くぼみに、該樹脂シート［Ｉ］の屈折率と同一の屈折率を有する樹脂、とりわけ架橋樹脂（Ｂ）が充填されている樹脂シート［ＩＩ］についても、折り畳んだ際の折り畳み部の曲率半径（屈曲可能な半径）が３ｍｍ以下を満足することが好ましく、より好ましくは２ｍｍ以下、特に好ましくは１ｍｍ以下である。かかる曲率半径が大きすぎると折り畳み性が低下する傾向にある。なお、曲率半径の下限としては通常０．１ｍｍである。
【００９８】
また、本発明において、樹脂シート［Ｉ］や樹脂シート［ＩＩ］の片面に粘着剤層が形成されてなる粘着剤層付き樹脂シートとすることが内部デバイスと貼り合わせることが可能となる点で好ましい。粘着剤層は、樹脂シートの片面に形成することが好ましく、帯状くぼみがある面の場合には、粘着剤で帯状くぼみを埋めると共に、帯状くぼみ以外の部分にも粘着剤組成物を塗布し、粘着剤層を形成することが好ましい（図１５参照）。この点から、粘着剤の屈折率も樹脂シート［Ｉ］の屈折率と一致していることが好ましい。
かかる粘着剤として、例えば、アクリル系樹脂と架橋剤よりなる粘着剤や光硬化性組成物よりなる粘着剤を用いることができる。
【００９９】
また、本発明の樹脂シートは、粘着剤や接着剤を用いて、他の樹脂シート［α］に貼り合わせることも可能であるし、樹脂シート原反を樹脂シート［α］と貼り合せた後に帯状くぼみを形成することも可能である。かかる場合、樹脂シート［α］としては、熱可塑性樹脂よりなるシートが好ましい。熱可塑性樹脂としては、例えば、ポリエチレンテレフタレート（ＰＥＴ）、ポリエチレンナフタレート（ＰＥＮ）、ポリカーボネート（ＰＣ）、ポリメチルメタクリレート（ＰＭＭＡ）、ポリスチレン（ＰＳ）、ポリイミド（ＰＩ）、シクロオレフィンポリマー（ＣＯＰ）、シクロオレフィンコポリマー（ＣＯＣ）、トリアセチルセルロース（ＴＡＣ）などが挙げられる。
更に、樹脂シート［α］の上で、架橋樹脂（Ａ）よりなる樹脂シートを成形し、かかる樹脂シート［α］／樹脂シートよりなる積層体の樹脂シート側に帯状くぼみを形成してもよい。
【０１００】
本発明の樹脂シートは、レーザーカット、ＣＮＣカット、打ち抜きカット、超音波カット、ウォータージェットカット、スクライブカット、ルーターカット、ダイシングカットなど公知の手法で所望サイズにカットすることも可能である。
【０１０１】
なお、レーザーアブレーションでくぼみ加工を行う場合、透明な樹脂、とりわけ架橋樹脂（Ｂ）による埋め込み工程や粘着剤層の形成は、密着性の点で、レーザーアブレーション後または帯状くぼみ部の洗浄後、速やかに行うことが好ましい。時間的には数日以内、より好ましくは数時間以内、特に好ましくは数分以内である。密着性の向上は、レーザーアブレーションにより活性化された帯状くぼみ表面と、樹脂や粘着剤とが化学反応を起こすためと推測される。
【０１０２】
また、本発明の樹脂シートには、種々の用途に応じて、ハードコート層、印刷層、ガスバリア膜、透明導電膜を形成することができる。
【０１０３】
透明導電膜としては、インジウムとスズの酸化物（ＩＴＯ）、インジウム／ガリウム／／亜鉛の酸化物（ＩＧＺＯ）などの無機膜や、ポリ（３，４−エチレンジオキシチオフェン）（ＰＥＤＯＴ）などの有機膜が挙げられる。これらの中でもＩＴＯ膜が導電性と透明性の点で好ましい。かかる透明導電膜の膜厚は、通常１００〜５０００Å、好ましくは２００〜３０００Å、更に好ましくは３００〜２０００Åである。かかる膜厚が厚すぎると基板にうねりが発生する傾向にあり、薄すぎると導電性が不充分となる傾向にある。
【０１０４】
透明導電膜を成膜するに当たっては、成膜温度は、好ましくは５０〜３００℃、より好ましくは１００〜２５０℃、更に好ましくは１３０〜２００℃である。成膜温度が低すぎると導電性が不充分となる傾向にあり、逆に、高すぎると樹脂シートの光線透過率が低下する傾向にある。
得られる透明導電膜の抵抗値は、好ましくは５００Ω／□以下、より好ましくは２００Ω／□以下、更に好ましくは１００Ω／□以下であり、高すぎるとディスプレイの表示性能が低下する傾向にある。
【０１０５】
かくして、本発明の樹脂シートを生産性よく製造することができ、得られた樹脂シートは折り畳みが可能であるばかりか、光学特性や熱機械特性に優れ、ディスプレイや照明用の保護板、電極基板、タッチパネル基板として好適である。
【実施例】
【０１０６】
以下、実施例を挙げて本発明を更に具体的に説明するが、本発明はその要旨を超えない限り以下の実施例に限定されるものではない。
尚、例中「部」、「％」とあるのは、重量基準を意味する。【０１０７】
（１）樹脂シートの折り曲げ可能な曲率半径（ｍｍ）
ＪＩＳ  Ｋ５６００−５−１：１９９９  円筒形マンドレル法による耐屈曲性の試験（タイプ１の試験装置で、折り曲げ時間２秒、２３℃、５０％環境下で試験）に準じて、５０ｍｍ×１００ｍｍの樹脂シートを、帯状くぼみ部に沿って折り曲げ（帯状くぼみが片面のみの場合は、帯状くぼみがある面を外側にした）、割れたりヒビが入らない曲率半径（ｍｍ）を１ｍｍ刻みで測定した。【０１０８】
（２）折り畳み性
５０ｍｍ×１００ｍｍの樹脂シートを手で１８０°折り畳み、先端の帯状くぼみ部の曲率半径を約３ｍｍ（直径６ｍｍ）にする試験を繰り返し行い（帯状くぼみが片面のみの場合は、帯状くぼみがある面を外側にした）、下記の通り評価した。
○・・・１万回繰り返しても割れたりヒビが入らなかった。
△・・・１回目で割れたりヒビが入った。
×・・・１回目では割れたりヒビは入らなかったが１万回までに割れたりヒビが入った。【０１０９】
（３）くぼみの形状測定
キーエンス社製、形状測定レーザーマイクロスコープ「ＶＫ−Ｘ１１０」を用いて測定した。【０１１０】
（４）帯状くぼみ深さＤのふれΔＤ（ｍｍ）
５０ｍｍ×１００ｍｍの樹脂シートに形成された帯状くぼみの断面形状を、帯に沿って１０箇所測定し、得られた最大の深さＤｍａｘ（ｍｍ）と最小の深さＤｍｉｎ（ｍｍ）から、下記式に従って算出した。
深さのふれΔＤ（ｍｍ）＝Ｄｍａｘ（ｍｍ）− Ｄｍｉｎ（ｍｍ）【０１１１】
（５）鉛筆硬度
ＪＩＳ  Ｋ−５６００に準じて、５０ｍｍ×１００ｍｍの樹脂シートの平坦面の、鉛筆硬度を測定した。【０１１２】
（６）光線透過率（％）
１５０ｍｍ×１５０ｍｍの樹脂シートから５０ｍｍ×５０ｍｍの試験片を切り出し、平坦となるよう金枠に取り付けた後、日本電色社製、ヘイズメーター「ＮＤＨ−２０００」で、全光線透過率（％）を測定した。【０１１３】
（７）表面粗さ
ＪＩＳ  Ｂ０６０１：２００１に準じて、東京精密社製「サーフコム５７０Ａ」を用いて、樹脂シートの平坦面の表面粗さＲａ（ｎｍ）を測定した（カットオフ：０．８μｍ、測定長：１ｍｍ）。【０１１４】
（８）曲げ弾性率（ＧＰａ）
長さ２５ｍｍ×幅１０ｍｍの樹脂シートを用いて、島津製作所社製オートグラフ「ＡＧ−５ｋＮＥ」（支点間距離２０ｍｍ、０．５ｍｍ／分）で、平坦面の曲げ弾性率（ＧＰａ）を測定した。【０１１５】
（９）ガラス転移温度（℃）
長さ２０ｍｍ×幅５ｍｍの樹脂シート（平坦面）を用い、レオロジー社製動的粘弾性装置「ＤＶＥ−Ｖ４型  ＦＴレオスペクトラー」の引っ張りモードを用いて、周波数１０Ｈｚ、昇温速度３℃／分、歪０．０２５％で測定を行い、得られた複素弾性率の実数部（貯蔵弾性率）に対する虚数部（損失弾性率）の比（ｔａｎδ）を求め、このｔａｎδの最大ピーク温度をガラス転移温度（℃）とした。【０１１６】
（１０）表面抵抗値（Ω／□）
三菱化学社製の４端子法抵抗測定器（ロレスターＭＰ）を用いて、表面抵抗値（Ω／□）を測定した。【０１１７】
また、実施例及び比較例に用いる樹脂シートとして、以下のものを用意した。
・樹脂シート（Ｓ１）：厚さ０．２ｍｍの樹脂シート（日本合成化学工業社製「ＯＲＧＡ  ＬＴ」、鉛筆硬度７Ｈ、光線透過率９２％、表面粗さＲａ７ｎｍ、曲げ弾性率４ＧＰａ、ガラス転移温度２５０℃）
・樹脂シート（Ｓ２）：厚さ０．２ｍｍの樹脂シート（日本合成化学工業社製「ＯＲＧＡ  ＤＸ」、鉛筆硬度３Ｈ、光線透過率９２％、表面粗さＲａ７ｎｍ、曲げ弾性率３ＧＰａ、ガラス転移温度２００℃）
・樹脂シート（Ｓ３）：厚さ０．１ｍｍのＰＥＴシート、鉛筆硬度３Ｈ、光線透過率８８％、表面粗さＲａ１５ｎｍ、曲げ弾性率３ＧＰａ、ガラス転移温度１２０℃）【０１１８】
＜実施例１＞
〔樹脂シート［Ｉ］の作製〕
樹脂シート（Ｓ１）を５０ｍｍ×１００ｍｍに切断し、長手方向の中央にレーザーアブレーションにより帯状くぼみと線状くぼみを形成した。レーザー装置及びレーザー照射条件は以下のとおりである。【０１１９】
レーザー装置：プロテック製炭酸ガスレーザー「ＬＰ−２００Ａ」（波長１０．６μｍ）
レーザー出力：５０Ｗ（デューティー：１３．６％）
レーザー焦点距離：３８ｍｍ
レーザースポット径：０．１５ｍｍ
照射スピード：８０ｍｍ／秒
照射ピッチ：０．１ｍｍ
照射回数：１０回【０１２０】
次いで、樹脂シートを、有機溶剤として１−アセトキシプロパンを用いて、ディップ方式で超音波洗浄した。得られた樹脂シート［Ｉ］の帯状くぼみと線状くぼみの形状を観測したところ、以下の通りであった。【０１２１】
帯状くぼみの深さＤ：０．０７ｍｍ
帯状くぼみの幅Ｗ：１ｍｍ
線状くぼみの深さｄ：０．０１ｍｍ
帯状くぼみの幅ｗ：０．１ｍｍ
深さのふれΔＤ：０．０２ｍｍ【０１２２】
得られた樹脂シート［Ｉ］の折り畳み部の曲率半径は３ｍｍ（直径６ｍｍ）であり、良好な折り畳み性を有していた。【０１２３】
〔樹脂シート［ＩＩ］の作製１〕
得られた樹脂シート［Ｉ］の帯状くぼみ部に、ディスペンサーを用いて、下記のウレタンアクリレート６０部、ブチルアクリレート４０部、１−ヒドロキシシクロヘキシルフェニルケトン（チバスペシャリティケミカルズ社製「Ｉｒｇａｃｕｒｅ１８４」）１部よりなる光硬化性組成物（ｂ）を、帯状くぼみが平坦になるよう塗布、充填し、スポットＵＶ機を用いて光量１Ｊで光硬化を行って、両面共に平坦な樹脂シート［ＩＩ］を得た。この架橋樹脂（Ｂ）の屈折率は１．４９である。【０１２４】
得られた樹脂シート［ＩＩ］の折り曲げ可能な曲率半径は２ｍｍ（直径４ｍｍ）であり、良好な折り畳み性を有していた。また、架橋樹脂（Ｂ）の屈折率が樹脂シート（Ｓ１）の屈折率１．５２に近いため、帯状くぼみ部はほぼ視認できなかった。【０１２５】
〔ウレタンアクリレート〕
温度計、撹拌機、水冷コンデンサー、窒素ガス吹き込み口を備えたフラスコに、ジシクロヘキシルメタンジイソシアナート３７３．０ｇ（１．４２モル）、ポリテトラメチレンエーテルグリコール（水酸基価１７３ｍｇＫＯＨ／ｇ）４６２．０ｇ（０．７１モル）、反応触媒としてジブチルスズジラウレート０．０１ｇを仕込み、６０℃で８時間反応させ、残存イソシアネート基が７．１％となった時点で、更に、２−ヒドロキシエチルアクリレート１６５．０ｇ（１．４２モル）、重合禁止剤としてハイドロキノンメチルエーテル０．０１ｇを約１時間かけて滴下し、そのまま反応を継続し、残存イソシアネート基が０．３％以下となった時点で反応を終了し、ウレタンアクリレートを得た。【０１２６】
〔樹脂シート［ＩＩ］の作製２〕
得られた樹脂シート［Ｉ］の帯状くぼみ部に、ディスペンサーを用いて、上記のウレタンアクリレート３４部、ブチルアクリレート１５部、ビスフェノールＡ骨格ジアクリレート（新中村化学工業社製、ＮＫエステル「Ａ−ＢＰＥ−４」）５１部、１−ヒドロキシシクロヘキシルフェニルケトン（チバスペシャリティケミカルズ社製、「Ｉｒｇａｃｕｒｅ１８４」）０．５部よりなる光硬化性組成物（ｂ）を、帯状くぼみが平坦になるよう塗布、充填し、スポットＵＶ機を用いて光量１Ｊで光硬化を行って、両面共に平坦な樹脂シート［ＩＩ］を得た。この架橋樹脂（Ｂ）の屈折率は１．５２である。また、架橋樹脂（Ｂ）のガラス転移温度は５７℃である。【０１２７】
得られた樹脂シート［ＩＩ］の折り曲げ可能な曲率半径は２ｍｍ（直径４ｍｍ）であり、良好な折り畳み性を有していた。また、架橋樹脂（Ｂ）の屈折率が樹脂シート（Ｓ１）の屈折率１．５２と同一であるため、帯状くぼみ部は視認できなかった。【０１２８】
〔粘着剤層付き樹脂シートの作製〕
上記で得られた樹脂シート［Ｉ］の帯状くぼみ面に、アクリル系樹脂（日本合成化学工業社製、「コーポニール５７４０」）１００部と架橋剤（トリレンジイソシアネートのトリメチロールプロパンアダクト体；日本ポリウレタン社製、商品名「コロネートＬ」）２０部からなる粘着剤組成物を、乾燥後の厚さが０．１ｍｍとなるように塗布し、乾燥させて粘着剤層付き樹脂シートを得た。得られた粘着剤層付き樹脂シートの帯状くぼみは平坦化されており、該面を市販のタッチパネルに貼り合わせたところ、気泡が入ることもなく、良好な貼り合わせ性を有していた。更に、リワーク性も良好であり、粘着剤層付き保護板として有用である。【０１２９】
〔タッチパネル基板の作製〕
上記で得られた樹脂シート［Ｉ］の帯状くぼみとは逆面に、スパッタ法にて１８０℃で厚さ３００ÅのＩＴＯよりなる透明導電膜を成膜し、透明導電膜付き基板を得たところ、表面抵抗値は１００Ω／□であり良好であった。【０１３０】
＜実施例２＞
実施例１において、照射回数を２０回にして帯状くぼみの幅Ｗを２ｍｍとした以外は同様にして、樹脂シート［Ｉ］を得た。
得られた樹脂シート［Ｉ］について、実施例１と同様の評価を行った。【０１３１】
＜実施例３＞
実施例１において、照射回数を４０回にして帯状くぼみの幅Ｗを４ｍｍとした以外は同様にして、樹脂シート［Ｉ］を得た。
得られた樹脂シート［Ｉ］について、実施例１と同様の評価を行った。【０１３２】
＜実施例４＞
実施例１において、照射回数を６０回にして帯状くぼみの幅Ｗを６ｍｍとした以外は同様にして、樹脂シート［Ｉ］を得た。
得られた樹脂シート［Ｉ］について、実施例１と同様の評価を行った。【０１３３】
＜実施例５＞
実施例１において、照射回数を８０回にして帯状くぼみの幅Ｗを８ｍｍとした以外は同様にして、樹脂シート［Ｉ］を得た。
得られた樹脂シート［Ｉ］について、実施例１と同様の評価を行った。【０１３４】
＜実施例６＞
実施例１において、照射回数を１００回にして帯状くぼみの幅Ｗを１０ｍｍとした以外は同様にして、樹脂シート［Ｉ］を得た。
得られた樹脂シート［Ｉ］について、実施例１と同様の評価を行った。【０１３５】
＜実施例７＞
実施例１において、デューティーを１４％、照射回数を２０回にして、帯状くぼみの深さＤを０．０９ｍｍ、幅Ｗを２ｍｍとした以外は同様にして、樹脂シート［Ｉ］を得た。
得られた樹脂シート［Ｉ］について、実施例１と同様の評価を行った。【０１３６】
＜実施例８＞
実施例１において、デューティーを１４．５％、照射回数を２０回にして、帯状くぼみの深さＤを０．１ｍｍ、幅Ｗを２ｍｍとした以外は同様にして、樹脂シート［Ｉ］を得た。【０１３７】
＜実施例９＞
実施例１において、デューティーを１５％、照射回数を２０回にして帯状くぼみの深さＤを０．１１ｍｍ、幅Ｗを２ｍｍとした以外は同様にして、樹脂シート［Ｉ］を得た。【０１３８】
＜実施例１０＞
実施例１において、厚さ０．１５ｍｍの樹脂シート（樹脂シート（Ｓ１）の厚みのみを調整した。）を用いることと、照射回数を２０回にして帯状くぼみの幅Ｗを２ｍｍとした以外は同様にして、樹脂シート［Ｉ］を得た。
得られた樹脂シート［Ｉ］について、実施例１と同様の評価を行った。【０１３９】
＜実施例１１＞
実施例１において、照射スピードを２４０ｍｍ／秒、照射ピッチを０．０５ｍｍ、照射回数を４０回にして、帯状くぼみの深さＤを０．１５ｍｍ、幅Ｗを２ｍｍ、線状くぼみの深さｄを０．０１ｍｍ未満、幅ｗを０．０５ｍｍとした以外は同様にして、樹脂シート［Ｉ］を得た。
得られた樹脂シート［Ｉ］について、実施例１と同様の評価を行った。【０１４０】
＜実施例１２＞
実施例１において、照射ピッチを０．１５ｍｍ、照射回数を１２回にして、帯状くぼみの深さＤを０．０５ｍｍ、幅Ｗを２ｍｍ、線状くぼみの深さｄを０．０５ｍｍ、幅ｗを０．１５ｍｍとした以外は同様にして、樹脂シート［Ｉ］を得た。
得られた樹脂シート［Ｉ］について、実施例１と同様の評価を行った。線状くぼみの効果が発現し、曲率半径が小さくなった。【０１４１】
＜実施例１３＞
実施例１において、厚さ０．３ｍｍの樹脂シート（樹脂シート（Ｓ１）の厚みのみを調整した。）を用い、デューティー１９％、照射回数を２０回にして、帯状くぼみの深さＤを０．１９ｍｍ、幅Ｗを２ｍｍとした以外は同様にして、樹脂シート［Ｉ］を得た。
得られた樹脂シート［Ｉ］について、実施例１と同様の評価を行った。【０１４２】
＜実施例１４＞
実施例１において、樹脂シート（Ｓ２）を用い、照射回数を２０回にして帯状くぼみの幅Ｗを２ｍｍとした以外は同様にして、樹脂シート［Ｉ］を得た。
得られた樹脂シート［Ｉ］について、実施例１と同様の評価を行った。【０１４３】
＜実施例１５＞
実施例１において、デューティー２２％、照射スピード４００ｍｍ／秒、照射回数２０回とし、帯状くぼみの深さＤを０．０５ｍｍ、幅Ｗを２ｍｍ、線状くぼみの深さｄを０．０３ｍｍとした以外は同様にして、樹脂シート［Ｉ］を得た。
得られた樹脂シート［Ｉ］について、実施例１と同様の評価を行った。【０１４４】
＜実施例１６＞
実施例１において、以下のレーザー装置及びレーザー照射条件を用いて、くぼみを下記形状にした以外は同様にして、樹脂シート［Ｉ］を得た。
得られた樹脂シート［Ｉ］について、実施例１と同様の評価を行った。【０１４５】
レーザー装置：飯田工業社製レーザー加工機「Ｌ７０６ＰＣＵ」（波長９．３μｍ）
レーザー出力：２０Ｗ（デューティー：３０％）
レーザー焦点距離：３８ｍｍ
レーザースポット径：０．１５ｍｍ
照射スピード：３００ｍｍ／秒
照射ピッチ：０．１ｍｍ
照射回数：２０回
帯状くぼみの深さＤ：０．１６ｍｍ
帯状くぼみの幅Ｗ：２ｍｍ
線状くぼみの深さｄ：０．１６ｍｍ
帯状くぼみの幅ｗ：０．１ｍｍ
深さのふれΔＤ：≦０．０１ｍｍ【０１４６】
＜実施例１７＞
実施例１６において、デューティー１０％、照射回数４０回とし、帯状くぼみの深さＤを０．０５ｍｍ、幅Ｗを４ｍｍ、線状くぼみの深さｄを０．０５ｍｍとした以外は同様にして、樹脂シート［Ｉ］を得た。
得られた樹脂シート［Ｉ］について、実施例１と同様の評価を行った。【０１４７】
＜実施例１８＞
実施例１６において、照射回数４０回とし、帯状くぼみの幅Ｗを４ｍｍとした以外は同様にして、樹脂シート［Ｉ］を得た。
得られた樹脂シート［Ｉ］について、実施例１と同様の評価を行った。【０１４８】
＜実施例１９＞
実施例１６において、ワーク（樹脂シート表面）をレーザー焦点から１ｍｍ離したデフォーカス状態で、レーザー照射を下記条件に変更し、くぼみを下記形状にした以外は同様にして、樹脂シート［Ｉ］を得た。
得られた樹脂シート［Ｉ］について、実施例１と同様の評価を行った。【０１４９】
デューティー：３０％
レーザースポット径：０．１７ｍｍ
照射スピード：３００ｍｍ／秒
照射ピッチ：０．１ｍｍ
照射回数：４０回
帯状くぼみの深さＤ：０．０９ｍｍ
帯状くぼみの幅Ｗ：４ｍｍ
線状くぼみの深さｄ：０．０５ｍｍ
線状くぼみの幅ｗ：０．１ｍｍ
深さのふれΔＤ：≦０．０１ｍｍ【０１５０】
＜実施例２０＞
実施例１６において、ワーク（樹脂シート表面）をレーザー焦点から１ｍｍ離したデフォーカス状態で、レーザー照射を下記条件に変更し、くぼみを下記形状にした以外は同様にして、樹脂シート［Ｉ］を得た。
得られた樹脂シート［Ｉ］について、実施例１と同様の評価を行った。【０１５１】
デューティー：３０％
レーザースポット径：０．１７ｍｍ
照射スピード：２６５ｍｍ／秒
照射ピッチ：０．１ｍｍ
照射回数：５０回
帯状くぼみの深さＤ：０．１０ｍｍ
帯状くぼみの幅Ｗ：５ｍｍ
線状くぼみの深さｄ：０．０３ｍｍ
線状くぼみの幅ｗ：０．１ｍｍ
深さのふれΔＤ：≦０．０１ｍｍ【０１５２】
＜実施例２１＞
実施例１６において、ワーク（樹脂シート表面）をレーザー焦点から１ｍｍ離したデフォーカス状態で、レーザー照射を下記条件に変更し、くぼみを下記形状にした以外は同様にして、樹脂シート［Ｉ］を得た。
得られた樹脂シート［Ｉ］について、実施例１と同様の評価を行った。【０１５３】
デューティー：３０％
レーザースポット径：０．１７ｍｍ
照射スピード：２２０ｍｍ／秒
照射ピッチ：０．１ｍｍ
照射回数：５０回
帯状くぼみの深さＤ：０．１２ｍｍ
帯状くぼみの幅Ｗ：５ｍｍ
線状くぼみの深さｄ：０．０３ｍｍ
線状くぼみの幅ｗ：０．１ｍｍ
深さのふれΔＤ：≦０．０１ｍｍ【０１５４】
＜実施例２２＞
実施例１６において、ワーク（樹脂シート表面）をレーザー焦点から１ｍｍ離したデフォーカス状態で、レーザー照射を下記条件に変更し、くぼみを下記形状にした以外は同様にして、樹脂シート［Ｉ］を得た。
得られた樹脂シート［Ｉ］について、実施例１と同様の評価を行った。【０１５５】
デューティー：３０％
レーザースポット径：０．１７ｍｍ
照射スピード：４５０ｍｍ／秒
照射ピッチ：０．０５ｍｍ
照射回数：１００回
帯状くぼみの深さＤ：０．１０ｍｍ
帯状くぼみの幅Ｗ：５ｍｍ
線状くぼみの深さｄ：＜０．０１ｍｍ
線状くぼみの幅ｗ：０．０５ｍｍ
深さのふれΔＤ：≦０．０１ｍｍ【０１５６】
＜実施例２３＞
実施例１６において、ワーク（樹脂シート表面）をレーザー焦点から１．５ｍｍ離したデフォーカス状態で、レーザー照射を下記条件に変更し、くぼみを下記形状にした以外は同様にして、樹脂シート［Ｉ］を得た。本実施例の帯状くぼみは、図２１で示されるような段階的な形状を有するものである。
得られた樹脂シート［Ｉ］について、実施例１と同様の評価を行った。【０１５７】
デューティー：３０％
レーザースポット径：０．１７ｍｍ
照射スピード：４５０ｍｍ／秒
照射ピッチ：０．０５ｍｍ
照射回数：１０回【０１５８】
さらに、上記照射１０回後に、引き続き下記の条件で照射を行った。
デューティー：４０％
レーザースポット径：０．１７ｍｍ
照射スピード：４５０ｍｍ／秒
照射ピッチ：０．０５ｍｍ
照射回数：１０回【０１５９】
さらに、上記照射合計２０回後に、引き続き下記の条件で照射を行った。
デューティー：５０％
レーザースポット径：０．１７ｍｍ
照射スピード：４５０ｍｍ／秒
照射ピッチ：０．０５ｍｍ
照射回数：６０回【０１６０】
さらに、上記照射合計８０回後に、引き続き下記の条件で照射を行った。
デューティー：４０％
レーザースポット径：０．１７ｍｍ
照射スピード：４５０ｍｍ／秒
照射ピッチ：０．０５ｍｍ
照射回数：１０回【０１６１】
さらに、上記照射合計９０回後に、引き続下記の条件で照射を行った。
デューティー：３０％
レーザースポット径：０．１７ｍｍ
照射スピード：４５０ｍｍ／秒
照射ピッチ：０．０５ｍｍ
照射回数：１０回
加工の順番に、
帯状くぼみの深さＤ１：０．１３ｍｍ
帯状くぼみの幅Ｗ１：０．５ｍｍ
線状くぼみの深さｄ１：＜０．０１ｍｍ
線状くぼみの幅ｗ１：０．０５ｍｍ
深さのふれΔＤ１：≦０．０１ｍｍ【０１６２】
帯状くぼみの深さＤ２：０．１９ｍｍ
帯状くぼみの幅Ｗ２：０．５ｍｍ
線状くぼみの深さｄ２：＜０．０１ｍｍ
線状くぼみの幅ｗ２：０．０５ｍｍ
深さのふれΔＤ２：≦０．０１ｍｍ【０１６３】
帯状くぼみの深さＤ３：０．２２ｍｍ
帯状くぼみの幅Ｗ３：３．０ｍｍ
線状くぼみの深さｄ３：＜０．０１ｍｍ
線状くぼみの幅ｗ３：０．０５ｍｍ
深さのふれΔＤ３：≦０．０１ｍｍ【０１６４】
帯状くぼみの深さＤ４：０．１９ｍｍ
帯状くぼみの幅Ｗ４：０．５ｍｍ
線状くぼみの深さｄ４：＜０．０１ｍｍ
線状くぼみの幅ｗ４：０．０５ｍｍ
深さのふれΔＤ４：≦０．０１ｍｍ【０１６５】
帯状くぼみの深さＤ５：０．１３ｍｍ
帯状くぼみの幅Ｗ５：０．５ｍｍ
線状くぼみの深さｄ５：＜０．０１ｍｍ
線状くぼみの幅ｗ５：０．０５ｍｍ
深さのふれΔＤ５：≦０．０１ｍｍ【０１６６】
＜実施例２４＞
実施例１６において、ワーク（樹脂シート表面）をレーザー焦点から５ｍｍ離したデフォーカス状態で、レーザー照射を下記条件に変更し、くぼみを下記形状にした以外は同様にして、樹脂シート［Ｉ］を得た。
得られた樹脂シート［Ｉ］について、実施例１と同様の評価を行った。【０１６７】
デューティー：８０％
レーザースポット径：０．６２ｍｍ
照射スピード：２００ｍｍ／秒
照射ピッチ：無し
照射回数：１回
帯状くぼみの深さＤ：０．１ｍｍ
帯状くぼみの幅Ｗ：０．６ｍｍ
線状くぼみ：無し
深さのふれΔＤ：≦０．０１ｍｍ【０１６８】
＜実施例２５＞
実施例１６において、レーザー装置にシリンドリカルレンズを取り付けてレーザー光を幅広に拡散させ（図１７参照）、レーザー照射を下記条件に変更し、くぼみを下記形状にした以外は同様にして、樹脂シート［Ｉ］を得た。
得られた樹脂シート［Ｉ］について、実施例１と同様の評価を行った。【０１６９】
デューティー：８０％
レーザースポット径：０．１２ｍｍ（走査方向）×１ｍｍ
照射スピード：１８８ｍｍ／秒
照射ピッチ：１ｍｍ
照射回数：４０回
帯状くぼみの深さＤ：０．１ｍｍ
帯状くぼみの幅Ｗ：４０ｍｍ
線状くぼみの深さｄ：０．００５ｍｍ
線状くぼみの幅ｗ：１ｍｍ
深さのふれΔＤ：≦０．０１ｍｍ【０１７０】
＜実施例２６＞
実施例１６において、レーザー装置に回折格子（住友電工社製、分岐ＤＯＥ「ＤＢＳ００１」）と集光レンズを取り付けてレーザー光を平行な８本のビームに分割し（分割ピッチ０．５ｍｍ）（図１８参照）、レーザー照射を下記条件に変更し、帯状くぼみを下記形状にした以外は同様にして、樹脂シート［Ｉ］を得た。
得られた樹脂シート［Ｉ］について、実施例１と同様の評価を行った。【０１７１】
デューティー：８０％
レーザー焦点距離１３０ｍｍ
照射スピード：３８ｍｍ／秒
照射ピッチ：０．１ｍｍ
照射回数：５回
帯状くぼみの深さＤ：０．１ｍｍ
帯状くぼみの幅Ｗ：４ｍｍ
線状くぼみの深さｄ：０．０１ｍｍ
帯状くぼみの幅ｗ：０．１ｍｍ
深さのふれΔＤ：≦０．０１ｍｍ【０１７２】
＜実施例２７＞
実施例１において、更に長手方向中央の帯状くぼみの両横それぞれの側に、１ｍｍの間隔をあけて１本の帯状くぼみを形成し、計３本の帯状くぼみを形成すること以外は同様にして、樹脂シート［Ｉ］を得た。
得られた樹脂シート［Ｉ］について、実施例１と同様の評価を行った。【０１７３】
＜実施例２８＞
実施例１において、更に長手方向中央の帯状くぼみの両横それぞれの側に、３ｍｍの間隔をあけた１２本の帯状くぼみ（形状は実施例1と同様。）を形成し、計２５本の帯状くぼみを形成すること以外は同様にして、樹脂シート［Ｉ］を得た。
得られた樹脂シート［Ｉ］について、実施例１と同様の評価を行った。【０１７４】
＜実施例２９＞
実施例１において、デューティーを１２．６％、帯状くぼみの深さＤを０．０５ｍｍとし、長辺方向の中央だけでなく、短辺方向の中央にも帯状くぼみを形成すること以外は同様にして、樹脂シート［Ｉ］を得た。
得られた樹脂シート［Ｉ］について、実施例１と同様の評価を行った。【０１７５】
＜実施例３０＞
実施例１において、デューティーを１２．６％、帯状くぼみの深さＤを０．０５ｍｍとし、長辺方向の中央だけでなく、裏面の短辺方向の中央にも帯状くぼみを形成すること以外は同様にして、樹脂シート［Ｉ］を得た（図５参照）。
得られた樹脂シート［Ｉ］について、実施例１と同様の評価を行った。【０１７６】
＜実施例３１＞
実施例１において、デューティーを１２．６％、帯状くぼみの深さＤを０．０５ｍｍとし、裏面の長手方向中央にも帯状くぼみを形成すること以外は同様にして、樹脂シート［Ｉ］を得た（図４参照）。
得られた樹脂シート［Ｉ］について、実施例１と同様の評価を行った。【０１７７】
＜実施例３２＞
樹脂シート（Ｓ１）の表面に、サンドブラスト加工で表に示される帯状くぼみを形成し、樹脂シート[Ｉ]を得た。得られた樹脂シート［Ｉ］に線状くぼみは存在しない。【０１７８】
〔樹脂シート［ＩＩ］の作製〕
得られた樹脂シート［Ｉ］の帯状くぼみ部に、ディスペンサーを用いて、上記ウレタンアクリレート３４部、ブチルアクリレート１５部、ビスフェノールＡ骨格ジアクリレート（新中村化学工業社製、ＮＫエステル「Ａ−ＢＰＥ−４」）５１部、１−ヒドロキシシクロヘキシルフェニルケトン（チバスペシャリティケミカルズ社製「Ｉｒｇａｃｕｒｅ１８４」）０．５部よりなる光硬化性組成物（ｂ）を、帯状くぼみが平坦になるよう塗布、充填し、スポットＵＶ機を用いて光量１Ｊで光硬化を行って、両面共に平坦な樹脂シート［ＩＩ］を得た。
得られた樹脂シート［ＩＩ］について、実施例１と同様の評価を行った。【０１７９】
＜実施例３３＞
樹脂シート（Ｓ１）の表面に、ＮＣ加工で表に示される帯状くぼみを形成し、樹脂シート［Ｉ］を得た。得られた樹脂シート［Ｉ］に線状くぼみは存在しない。【０１８０】
〔樹脂シート［ＩＩ］の作製〕
得られた樹脂シート［Ｉ］の帯状くぼみ部に、ディスペンサーを用いて、上記ウレタンアクリレート３４部、ブチルアクリレート１５部、ビスフェノールＡ骨格ジアクリレート（新中村化学工業社製、ＮＫエステル「Ａ−ＢＰＥ−４」）５１部、１−ヒドロキシシクロヘキシルフェニルケトン（チバスペシャリティケミカルズ社製「Ｉｒｇａｃｕｒｅ１８４」）０．５部よりなる光硬化性組成物（ｂ）を、帯状くぼみが平坦になるよう塗布、充填し、スポットＵＶ機を用いて光量１Ｊで光硬化を行って、両面共に平坦な樹脂シート［ＩＩ］を得た。
得られた樹脂シート［ＩＩ］について、実施例１と同様の評価を行った。【０１８１】
＜比較例１＞
帯状くぼみの無い樹脂シート（Ｓ１）について、実施例１と同様の評価を行った。
結果は表に示されるとおり、折り畳みは困難であった。【０１８２】
＜比較例２＞
樹脂シート（Ｓ３）上に、下記のウレタンアクリレート１００部と１−ヒドロキシシクロヘキシルフェニルケトン（チバスペシャリティケミカルズ社製「Ｉｒｇａｃｕｒｅ１８４」）５部よりなるハードコート剤を塗布し、光量１Ｊで光硬化することにより、０．１ｍｍ厚のハードコート層を形成した（総厚０．２ｍｍ）。得られたハードコート付き樹脂シートは、曲率半径３０ｍｍでハードコート層にクラックが入り、折り畳みは不可能であった。【０１８３】
〔ウレタンアクリレート〕
温度計、撹拌機、水冷コンデンサー、窒素ガス吹き込み口を備えたフラスコに、イソホロンジイソシアネート１９２．０ｇ（０．８６モル）と、ペンタエリスリトールトリアクリレート〔ペンタエリスリトールトリアクリレートとペンタエリスリトールテトラアクリレートの混合物（水酸基価１２０ｍｇＫＯＨ／ｇ）〕８０８．０ｇ（１．７３モル）を仕込み、重合禁止剤としてハイドロキノンメチルエーテル０．０１ｇ、反応触媒としてジブチルスズジラウレート０．０１ｇを仕込み、６０℃で８時間反応させ、残存イソシアネート基が０．３％以下となった時点で反応を終了し、ウレタンアクリレートを得た。【０１８４】
実施例及び比較例の評価結果を表１〜３に示す。【０１８５】
【表１】
2015178391.tif 000003
【０１８６】
【表２】
2015178391.tif 000004
【０１８７】
【表３】
2015178391.tif 000005
【０１８８】
上記結果の通り、実施例においては、良好な折り畳み性を有する樹脂シートを容易に得ることができ、得られた樹脂シートの光学特性、機械特性ともに良好であるのに対して、比較例においては、いずれも折り畳み性を有する樹脂シートを得ることができず、実用に供することができなかった。【０１８９】
上記実施例においては、本発明における具体的な形態について示したが、上記実施例は単なる例示にすぎず、限定的に解釈されるものではない。当業者に明らかな様々な変形は、本発明の範囲内であることが企図されている。
【産業上の利用可能性】
【０１９０】
本発明により得られる折り畳み性を有する樹脂シートは、様々な光学材料、電子材料に有利に利用できる。例えば、保護シート、タッチパネル、液晶基板、有機／無機ＥＬ用基板、ＰＤＰ用基板、電子ペーパー用基板、導光板、位相差板、光学フィルター等、各種ディスプレイ用部材、照明部材、光ディスク基板を初めとする記憶・記録用途、薄膜電池基板、太陽電池基板などのエネルギー用途、光導波路などの光通信用途、更には機能性フィルム・シート、各種光学フィルム・シート用途に利用できる。また、光学材料、電子材料の他にも、例えば、自動車用材料、建材用材料、医療用材料、文房具などにも利用できる。とりわけ、粘着剤層付き樹脂シート、ディスプレイ用保護板、電極基板、タッチパネル基板、有機ＥＬ照明用の保護板、導光板等の用途に有用である。
【図１】
2015178391.tif 000006
【図２】
2015178391.tif 000007
【図３】
2015178391.tif 000008
【図４】
2015178391.tif 000009
【図５】
2015178391.tif 000010
【図６】
2015178391.tif 000011
【図７】
2015178391.tif 000012
【図８】
2015178391.tif 000013
【図９】
2015178391.tif 000014
【図１０】
2015178391.tif 000015
【図１１】
2015178391.tif 000016
【図１２】
2015178391.tif 000017
【図１３】
2015178391.tif 000018
【図１４】
2015178391.tif 000019
【図１５】
2015178391.tif 000020
【図１６】
2015178391.tif 000021
【図１７】
2015178391.tif 000022
【図１８】
2015178391.tif 000023
【図１９】
2015178391.tif 000024
【図２０】
2015178391.tif 000025
【図２１】
2015178391.tif 000026
【国際調査報告】
2015178391.tif 000027
2015178391.tif 000028
2015178391.tif 000029
2015178391.tif 000030